СПОСОБ ВОССТАНОВЛЕНИЯ МЕТАЛЛИЧЕСКОГО ИЗДЕЛИЯ И СПОСОБ ВОССТАНОВЛЕНИЯ КОМПОНЕНТА ГАЗОТУРБИННОГО ДВИГАТЕЛЯ

1. Способ восстановления металлического изделия, включающий: обеспечение металлического изделия, имеющего дефект в виде разрыва; удаление материала из металлического изделия на участке,
образованном дефектом в виде разрыва, с формированием выемки;
помещение материала, применяемого для восстановления, в сформированную выемку;
герметизацию и вакуумирование области соединения, определенной между металлическим изделием и материалом, применяемым для восстановления; и
обработку материала, применяемого для восстановления, и металлического изделия с применением горячего изостатического прессования для проведения восстановления.
2. Способ по п.1, в котором металлическое изделие включает компонент газотурбинного двигателя и в котором сформированная выемка имеет больший объем, чем объем дефекта в виде разрыва.
3. Способ по п.1, в котором герметизацию области соединения проводят посредством герметизации поверхностного участка области соединения.
4. Способ по п.3, в котором толщина герметизирующего материала на поверхностном участке составляет приблизительно 0,5 мм.
5. Способ по п.3, в котором стадию герметизации и вакуумирования области соединения проводят в вакууме.
6. Способ по п.3, в котором герметизация поверхностного участка области соединения формирует непрерывную соединительную линию соединения типа «голова-к-хвосту».
7. Способ по п.3, в котором герметизация поверхностного участка области соединения формирует прерывистую соединительную линию и определяет отверстие на поверхностном участке.
8. Способ по п.7, в котором для вакуумирования области соединения используют трубку для удаления газа, гидравлически сообщающуюся с областью соединения через отверстие.
9. Способ по п.3, в котором герметизацию поверхностного участка области соединения проводят с использованием способа микроискрового нанесения порошка.
10. Способ по п.3, дополнительно включающий механическую обработку поверхностного участка после стадии обработки материала, применяемого для восстановления, и металлического изделия посредством горячего изостатического прессования.
11. Способ восстановления компонента газотурбинного двигателя, включающий:
обеспечение компонента газотурбинного двигателя, имеющего дефект в виде разрыва;
удаление материала из компонента газотурбинного двигателя на участке, образованном дефектом в виде разрыва, с формированием выемки;
помещение материала, применяемого для восстановления, в сформированную выемку;
герметизацию поверхностного участка области соединения и вакуумирование области соединения, определенной между компонентом газотурбинного двигателя и материалом, применяемым для восстановления; и
обработку материала, применяемого для восстановления, и компонента газотурбинного двигателя с применением горячего изостатического прессования для проведения восстановления.
12. Способ по п.11, в котором сформированная выемка имеет больший объем, чем объем дефекта в виде разрыва.
13. Способ по п.11, в котором стадию герметизации поверхностного участка области соединения и вакуумирования области соединения проводят без применения вакуума.
14. Способ по п.13, в котором стадия герметизации поверхностного участка области соединения формирует прерывистую соединительную линию.